FR 2925486 A1 20090626 FR 0760240 A 20071221 Domaine technique L'invention concerne un procédé de fabrication d'un produit comportant : -l'élément lanthane (La), - optionnellement un élément Ln choisi dans le groupe constitué du praséodyme (Pr), du néodyme (Nd), du prométhium (Pm), du samarium (Sm), de l'europium (Eu), du gadolinium (Gd), du terbium (Tb), du dysprosium (Dy), de l'holmium (Ho), de l'erbium (Er), du thulium (Tm), de l'ytterbium (Yb), du lutécium (Lu), de l'yttrium (Y), et de leurs mélanges, - optionnellement l'élément cérium (Ce), - un élément Qa choisi dans le groupe formé par le calcium (Ca), le strontium (Sr), le baryum (Ba) et leurs mélanges, - l'élément manganèse (Mn), - optionnellement un élément Qb choisi dans le groupe formé par le magnésium (Mg), le nickel (Ni), le chrome (Cr), l'aluminium (Al), le fer (Fe), le cobalt (Co), le titane (Ti), l'étain (Sn), le tantale (Ta), l'indium (In), le niobium (Nb) et leurs mélanges, - l'élément oxygène (0). Dans la suite de la description, on appelle un tel produit � produit à base de lanthane et de manganèse �. L'invention concerne également un tel produit lorsqu'il est obtenu par fusion. Etat de la technique 25 Les produits à base de lanthane et de manganèse sont notamment utilisés pour la fabrication de cathodes de piles à combustible à oxyde solide (SOFC ou � Solid Oxide Fuel Cell� en anglais), comme par exemple décrit dans US 4,562,124, EP 0 577 420, US 5,342,704, EP 0 639 866, US 5,686,198, US 5,916,700 ou 30 US 6,492,051. Ces cathodes de piles SOFC sont généralement fabriquées par des procédés de synthèse par frittage en voie solide après une mise en forme par pressage. Les poudres de produit à base de lanthane et de manganèse sont généralement également produites par des procédés de frittage en phase solide, comme par exemple décrit dans US 5,686,198. 1 10 15 20 35 Résumé de l'invention Les poudres de produit à base de lanthane et de manganèse actuelles sont d'un coût élevé. Il existe donc un besoin pour un nouveau procédé permettant de fabriquer à un coût réduit et en quantités industrielles des produits à base de lanthane et de manganèse. Un but de l'invention est de satisfaire ce besoin. Selon l'invention, on atteint ce but au moyen d'un procédé de fabrication (dit � procédé général �) comportant les étapes suivantes : a) mélange de matières premières apportant du lanthane, du manganèse, d'un élément Qa et optionnellement d'un élément Ln et/ou d'un élément Qb et/ou du cérium, et de préférence de l'oxygène, pour former une charge de départ, - l'élément Qa étant choisi dans le groupe formé par le calcium (Ca), le strontium (Sr), le baryum (Ba) et leurs mélanges, - l'élément Ln étant choisi dans le groupe constitué du praséodyme (Pr), du néodyme (Nd), du prométhium (Pm), du samarium (Sm), de l'europium (Eu), du gadolinium (Gd), du terbium (Tb), du dysprosium (Dy), de l'holmium (Ho), de l'erbium (Er), du thulium (Tm), de l'ytterbium (Yb), du lutécium (Lu), de l'yttrium (Y), et de leurs mélanges, - l'élément Qb étant choisi dans le groupe formé par le magnésium (Mg), le nickel (Ni), le chrome (Cr), l'aluminium (Al), le fer (Fe), le cobalt (Co), le titane (Ti), l'étain (Sn), le tantale (Ta), l'indium (In), le niobium (Nb) et leurs mélanges, b) fusion de la charge de départ jusqu'à obtention d'un bain de matière en fusion ; c) refroidissement jusqu'à solidification complète de ladite matière en fusion, les matières premières étant choisies de manière que, en appelant Lap la teneur molaire en lanthane ; Mnp la teneur molaire en manganèse ; Lnp la teneur molaire en élément Ln ; Cep la teneur molaire en cérium ; Qap la teneur molaire en élément Qa ; Qbp la teneur molaire en élément Qb ; 2 20 25 30 35 ces teneurs étant exprimées en pourcentages molaires sur la base de la quantité molaire totale des éléments La, Ln, Ce, Qa, Mn, Qb, et en posant s = (Lap+ Lnp+ Cep+ Qap)/(Mnp+ Qbp), z = (Qbp)/(Mnp+ Qbp), w = (Lnp)/(Lap+ Lnp+ Cep+ Qap), x = (Cep)/(Lap+ Lnp+ Cep+ Qap), et y = (Qap)/(Lap+ Lnp+ Cep+ Qap), le produit solide obtenu à l'issue de l'étape c), dit � produit fondu �, présente une composition chimique telle que, 0 5 w 5 0,4, et 0 5 x 5 0,4, et 0,1 5 y 5 0,6, et 0 5 z 5 0,5, et 0,8 Par simple adaptation de la composition de la charge de départ, des procédés de fusion classiques permettent ainsi de fabriquer, à partir d'un bain de matière en fusion, des produits fondus de différentes tailles, par exemple sous la forme de particules ou de blocs, présentant des compositions avantageuses. En outre, les inventeurs ont découvert que, de manière surprenante, ce procédé de fabrication par fusion permet d'obtenir, éventuellement après recuisson, des produits qui présentent un taux de pérovskite, notamment de pérovskite (La(l_W_X_y) LnW CeX Qay)s (Mn(l_,) QbZ) 03.6, w, x, y, z et s étant des proportions molaires et b correspondant à la valeur nécessaire pour assurer l'électroneutralité. Ces produits peuvent ainsi avantageusement être utilisés, par exemple, pour la fabrication de cathodes de piles à combustible à oxyde solide. Un procédé de fabrication selon l'invention peut encore comporter encore une, voire plusieurs, des caractéristiques optionnelles générales suivantes : - Les éléments La, Ln, Ce, Qa, Mn, Qb, et O représentent de préférence, en pourcentage massique, plus de 95 %, de préférence plus de 98,5 %, de préférence plus de 99 %, de préférence plus de 99,3%, voire plus de 99,6 % du produit solide obtenu à l'issue de l'étape c) ; - Le complément à 100 % est de préférence constitué des impuretés ; - De préférence, les impuretés sont tous les éléments autres que le lanthane, l'élément Ln, le cérium, le manganèse, l'élément Qa, l'élément Qb, l'élément oxygène et les combinaisons de ces éléments ; - La charge de départ est adaptée de façon à ce qu'en fin d'étape c), la teneur massique en impuretés, exprimées sous forme d'oxydes, du produit fondu soit inférieure à 1,5 %, de préférence inférieure à 1%, de préférence inférieure à 0,7%, de préférence encore inférieure à 0,4%. De préférence encore, SiO2 Par exemple, selon la première variante : o Qa est Ca, et o z = 0, et o x = 0,2, et o y = 0,5, et o s = 1. Dans une deuxième variante du procédé général de l'invention, l'élément Qa est le calcium (Ca), l'élément Qb est le chrome (Cr), et o 0,18 5 y 5 0,4, et o 0,05 5 z 5 0,15, et o 0,8 5 s 5 1,25, de préférence 0,85 5 s 5 1,15, de préférence 0,9 5 s 5 1,1, de préférence 0,9 5 s 5 1, de préférence 0,95 5 s 5 1. Par exemple, selon la deuxième variante : o z=0,125 et o y = 0,222, et o s = 0,9. Dans une troisième variante du procédé général de l'invention, l'élément Qa est choisi dans le groupe formé par le calcium (Ca), le strontium (Sr), et leurs mélanges, et o 0,01 5 x 5 0,047, et o 0,155 5 y 5 0,39, et o 0,80 5 s 5 1,25, de préférence 0,85 5 s 5 1,15, de préférence 0,90 s s s 1,1, de préférence 0,9 s s s 1, de préférence 0,95 s s s 1, de préférence encore 0,96 s s s 0,995. Dans un premier mode de réalisation particulier de la troisième variante du procédé général de l'invention : 0,80 s s Par exemple, selon la sixième variante : o Qa est Ca, et o Ln est choisi dans le groupe constitué du néodyme (Nd), du samarium (Sm), du gadolinium (Gd), du dysprosium (Dy), de l'erbium (Er), de l'yttrium (Y), et de leurs mélanges, par exemple encore Ln est Sm ou Gd ou Dy. o w = 0,179, et o x=0,01, et o y = 0,259, et o s = 1,005. Dans une septième variante du procédé général de l'invention, l'élément Qa est le calcium (Ca), et o 0,1 5 x 5 0,2, et o 0,2 5 y 5 0,55, et o 0,8 5 s 5 1,25, de préférence 0,85 5 s 5 1,15, de préférence 0,9 5 s 5 1,1, de préférence 0,9 5 s 5 1, de préférence 0,95 5 s 5 1. Dans un premier mode de réalisation particulier de la septième variante de l'invention : o 0,1 5 x 5 0,2, et o 0,5 L'invention concerne également un produit selon l'invention issu de l'étape c). Dans une première version du procédé général, l'invention se rapporte à un procédé de fabrication de particules en un produit selon l'invention. L'invention concerne notamment un procédé de fabrication comportant les étapes a), b) décrites ci-dessus dans le cadre du procédé de fabrication général, et notées, pour cette première version du procédé général, � a,) � et � b,) �, respectivement, et une étape c) comportant les étapes suivantes : ci) dispersion de la matière en fusion sous forme de gouttelettes liquides, d,) solidification de ces gouttelettes liquides par contact avec un fluide oxygéné, de manière à obtenir des particules fondues. Par simple adaptation de la composition de la charge de départ, des procédés de dispersion classiques, en particulier par soufflage ou atomisation, permettent ainsi de fabriquer, à partir d'un bain de matière en fusion, des particules en un produit selon l'invention. Dans cette première version du procédé général, le procédé de fabrication peut encore comporter une, voire plusieurs, des caractéristiques optionnelles générales listées ci-dessus et/ou des caractéristiques optionnelles particulières suivantes : - A l'étape b,), on n'utilise pas une torche à plasma, ni un pistolet thermique. Par exemple, on utilise un four à arc. Avantageusement, la productivité en est améliorée. En outre, les procédés mettant en oeuvre une torche à plasma ou un pistolet thermique ne permettent généralement pas de fabriquer des particules de taille supérieure à 200 microns, et à tout le moins supérieure à 500 microns ; - A l'étape ci) et/ou à l'étape d,), on met en contact ladite matière en fusion et/ou lesdites gouttelettes liquides en cours de solidification avec un fluide oxygéné, de préférence identique pour l'étape ci) et l'étape di) ; - Le fluide oxygéné, de préférence gazeux, par exemple l'air, comporte au moins 20 %, voire au moins 25%, en volume d'oxygène ; - Les étapes de dispersion et de solidification sont simultanées ; - On maintient un contact entre les gouttelettes et le fluide oxygéné jusqu'à la solidification complète desdites gouttelettes ; - Après l'étape d,), on recuit les particules fondues. De préférence, les particules sont recuites à une température comprise entre 1050°C et 1700 °C, de préférence entre 1200°C et 1650°C, de préférence entre 1450°C et 1650°C, pendant un temps de palier en température de préférence supérieur à 2 heures, de préférence supérieur à 5 heures, de préférence supérieur à 10 heures, de préférence supérieur à 15 heures, de préférence supérieur à 24 heures et/ou de préférence inférieur à 72 heures. De préférence encore, les particules sont recuites sous une atmosphère contenant au moins 20% en volume d'oxygène, de préférence sous air, de préférence à pression atmosphérique. Les particules fondues peuvent être broyées et/ou subir une opération de sélection granulométrique en fonction des applications visées, par exemple par tamisage, en particulier de manière que les particules obtenues présentent une taille supérieure à 0,1 pm, voire supérieure à 1 pm, voire supérieure à 0,3 pm, voire supérieure à 0,5 pm, voire supérieure à 1 pm et/ou inférieure à 6 mm, voire inférieure à 4 mm, voire inférieure à 3 mm. Dans une deuxième version du procédé général, l'invention se rapporte à un procédé de fabrication d'un bloc au moins en partie, voire en totalité, en un produit fondu selon l'invention. L'invention concerne notamment un procédé de fabrication comportant les étapes a) et b) décrites ci-dessus dans le cadre du procédé de fabrication général, et notées, pour cette deuxième version du procédé général, � a2) � et � b2) �, respectivement, et une étape c) comportant les étapes suivantes : c2) coulage de ladite matière en fusion dans un moule ; d2) solidification par refroidissement de la matière coulée dans le moule jusqu'à obtention d'un bloc au moins en partie solidifié ; e2) démoulage du bloc. Dans cette deuxième version du procédé général, le procédé de fabrication peut encore comporter une, voire plusieurs, des caractéristiques optionnelles générales listées ci-dessus et/ou des caractéristiques optionnelles particulières suivantes : - A l'étape b2), on utilise un four par induction ; - A l'étape c2) et/ou à l'étape d2) et/ou après l'étape e2), on met en contact, directement ou indirectement, de ladite matière en fusion en cours de coulage ou en cours de solidification avec un fluide oxygéné, ledit fluide oxygéné comportant de préférence au moins 20 %, voire au moins 25%, en volume d'oxygène, de préférence avec un gaz, par exemple de l'air ; - On commence de préférence ledit contact immédiatement après démoulage du bloc ; - On maintient de préférence ledit contact jusqu'à la solidification complète du bloc ; - On procède de préférence au démoulage de l'étape e2) avant solidification complète du bloc ; - On démoule de préférence le bloc dès qu'il présente une rigidité suffisante pour conserver sensiblement sa forme ; - La vitesse de refroidissement de la matière en fusion pendant la solidification est de préférence toujours inférieure à 1000 K/s, de préférence inférieure à 100 K/s, de préférence encore inférieure à 50 K/s. Dans le cas où on utilise un moule en fonte ou en graphite, la vitesse de refroidissement est de préférence inférieure à 1 K/s ; Après l'étape e2), on recuit le bloc démoulé. De préférence, le bloc est recuit à une température comprise entre 1050°C et 1700°C, de préférence entre 1200°C et 1650°C, de préférence entre 1450°C et 1650°C, pendant un temps de palier en température, compté à partir du moment où la totalité du bloc a atteint la température de palier (en surface de bloc et en coeur de bloc) de préférence supérieur à 2 heures, de préférence supérieur à 5 heures, de préférence supérieur à 10 heures, de préférence supérieur à 15 heures, de préférence supérieur à 24 heures et/ou de préférence inférieur à 72 heures. De préférence encore, le bloc est recuit sous une atmosphère contenant au moins 20% en volume d'oxygène, de préférence sous air, de préférence à pression atmosphérique ; - Le bloc démoulé, éventuellement recuit, est réduit en morceaux ou en poudre. L'invention concerne également un produit obtenu par fusion, par exemple suivant un procédé selon l'invention, comportant : - l'élément lanthane (La), -optionnellement un élément (Ln) choisi dans le groupe constitué du 25 praséodyme (Pr), du néodyme (Nd), du prométhium (Pm), du samarium (Sm), de l'europium (Eu), du gadolinium (Gd), du terbium (Tb), du dysprosium (Dy), de l'holmium (Ho), de l'erbium (Er), du thulium (Tm), de l'ytterbium (Yb), du lutécium (Lu), de l'yttrium (Y), et de leurs mélanges, -optionnellement l'élément cérium (Ce), 30 - un élément Qa choisi dans le groupe formé par le calcium (Ca), le strontium (Sr), le baryum (Ba) et leurs mélanges, - l'élément manganèse (Mn),20 - optionnellement un élément Qb choisi dans le groupe formé par le magnésium (Mg), le nickel (Ni), le chrome (Cr), l'aluminium (Al), le fer (Fe), le cobalt (Co), le titane (Ti), l'étain (Sn), le tantale (Ta), l'indium (In), le niobium (Nb) et leurs mélanges, - l'élément oxygène (0), le produit présentant une composition chimique telle que, en appelant Lap la teneur molaire en lanthane ; Mnp la teneur molaire en manganèse ; Lnp la teneur molaire en élément Ln ; Cep la teneur molaire en cérium ; Qap la teneur molaire en élément Qa ; Qbp la teneur molaire en élément Qb ; ces teneurs étant exprimées en pourcentages molaires sur la base de la quantité molaire totale des éléments La, Ln, Ce, Qa, Mn, Qb, et en posant s = (Lap+ Lnp+ Cep+ Qap)/(Mnp+ Qbp), z = (Qbp)/(Mnp+ Qbp), w = (Lnp)/(Lap+ Lnp+ Cep+ Qap), x = (Cep)/(Lap+ Lnp+ Cep+ Qap),et y = (Qap)/(Lap+ Lnp+ Cep+ Qap), la composition dudit produit soit telle que 0 5 w 5 0,4, et 0 5 x 5 0,4, et 0,1 5 y 5 0,6, et 0 5 z 5 0,5, et 0,8 s s s 1,25. Un produit selon l'invention est obtenu, ou peut être obtenu, suivant un procédé conforme à l'invention. Un produit selon l'invention peut comporter encore une, voire plusieurs, des caractéristiques optionnelles suivantes : Les éléments La, Ln, Ce, Qa, Mn, Qb, et O représentent, en pourcentage massique, plus de 95%, de préférence plus de 98,5 %, de préférence plus de 99%, de préférence plus de 99,3%, voire plus de 99,6 % de la masse du produit ; Le produit est un oxyde ; Le complément à 100 % peut être constitué des impuretés ; De préférence, les impuretés sont tous les éléments autres que le lanthane, l'élément Ln, le cérium, le manganèse, l'élément Qa, l'élément Qb, l'élément oxygène et les combinaisons de ces éléments ; La teneur molaire Op en élément oxygène, en pourcentage molaire sur la base de la quantité molaire totale des éléments La, Ln, Ce, Qa, Mn, Qb, O, est telle que 2/(3+s) 5 Op, voire 2,5/(3,5+s) 5 Op, voire 2,7/(3,7+s) 5 Op, voire 2,8/(3,8+s) 5 Op, voire 2,85/(3,85+s) 5 Op et/ou Op 5 4/(5+s), voire Op 5 3,5/(4,5+s), voire Op 5 3,3/(4,3+s), voire Op 5 3,2/(4,2+s), voire Op 5 3,15/(4,15+s), voire Op = 3/(4+s) ; La teneur massique en impuretés peut être inférieure à 1,5 %, de préférence inférieure à 1 %, de préférence inférieure à 0,7%, de préférence encore inférieure à 0,4 %. De préférence encore, SiO2 Dans un deuxième mode de réalisation particulier de la première variante du produit de l'invention : o z = 0, et o 0,05 5 x 5 0,25, de préférence 0,1 5 x 5 0,2 et o 0,1 5 x+y 5 0,7, de préférence 0,4 5 x+y 5 0,7, et o 0,80 5 s Par exemple, selon la première variante : o Qa est Ca, et o z = 0, et o x = 0,2, et o y = 0,5, et o s = 1. Dans une deuxième variante du produit, l'élément Qa est le calcium (Ca), l'élément Qb est le chrome (Cr), et o 0,18 5 y 5 0,4, et o 0,05 5 z 5 0,15, et o 0,8 5 s 5 1,25, de préférence 0,85 5 s 5 1,15, de préférence 0,95s51,1,depréférence 0,95s51,depréférence 0,955s51. Par exemple, selon la deuxième variante : o z=0, 125 et o y = 0,222, et o s = 0,9. Dans une troisième variante du produit, l'élément Qa est choisi dans le groupe formé par le calcium (Ca), le strontium (Sr), et leurs mélanges, et o 0,01 5 x 5 0,047, et o 0,155 5 y 5 0,39, et o 0,80 5 s 5 1,25, de préférence 0,85 5 s 5 1,15, de préférence 0,90 s s s 1,1, de préférence 0,9 s s s 1, de préférence 0,95 s s s 1, de préférence encore 0,96 s s s 0,995. Dans un premier mode de réalisation particulier de la troisième variante du produit de l'invention : 0,80 5 s Dans une cinquième variante du produit, l'élément Ln est choisi dans le groupe constitué du praséodyme (Pr), du néodyme (Nd), du prométhium (Pm), du samarium (Sm), de l'europium (Eu), du gadolinium (Gd), du terbium (Tb), du dysprosium (Dy), de l'holmium (Ho), de l'erbium (Er), du thulium (Tm), de l'ytterbium (Yb), du lutécium (Lu), et de leurs mélanges, de préférence choisi dans le groupe formé par le praséodyme (Pr), le néodyme (Nd), le samarium (Sm), et leurs mélanges; l'élément Qa est choisi dans le groupe formé par le calcium (Ca), le strontium (Sr), le baryum (Ba), et leurs mélanges; de préférence l'élément Qa est le calcium ; l'élément Qb est choisi dans le groupe formé par le magnésium (Mg), le nickel (Ni), le chrome (Cr), l'aluminium (Al), le fer (Fe), et leurs mélanges, de préférence dans le groupe formé par le nickel (Ni), le magnésium (Mg) et leurs mélanges, et o 0,05 s w 5 0,4, de préférence 0,05 s w 5 0,3, de préférence encore 0,05 5w50,2et o 0 s x 5 0,4, de préférence 0 s x 5 0,3, de préférence encore 0 s x 5 0,2 et o 0,1 5 y 5 0,2, et o 0,055z50,1,et o 0,8 5 s 5 1,25, de préférence 0,85 5 s 5 1,15, de préférence 0,9 5 s 5 1,1, de préférence 0,9 5 s 5 1, de préférence 0,95 5 s 5 1. Dans une sixième variante du produit, l'élément Ln est choisi dans le groupe constitué du néodyme (Nd), du samarium (Sm), du gadolinium (Gd), du dysprosium (Dy), de l'erbium (Er), de l'yttrium (Y), et de leurs mélanges, de préférence l'élément Ln est constitué d'un élément chois dans le groupe constitué par le samarium (Sm), le gadolinium (Gd), le dysprosium (Dy), l'erbium (Er), et leurs mélanges, de préférence l'élément Ln est au moins constitué par le samarium (Sm), de préférence l'élément Ln est choisi dans le groupe formé par le samarium (Sm), le gadolinium (Gd), le dysprosium (Dy), l'erbium (Er), et leurs mélanges, de préférence l'élément Ln est le samarium (Sm); l'élément Qa est le calcium (Ca), et o 0,005 5 w 5 0,4, de préférence 0,175 5 w 5 0,185, et o 0,005 5 x 5 0,02, et o 0,1 5 y 5 0,6, de préférence 0,255 s y s 0,265, et o 0,8 5 s 5 1,25, de préférence 0,85 5 s 5 1,15, de préférence 0,9 5 s 5 1,1, de préférence 1 5 s 5 1,02, de préférence encore 1,001 5 ss1,01,et o De préférence 0,55 5 1-w-x-y 5 0,56. Par exemple, selon la sixième variante : o Qa est Ca, et o Ln est choisi dans le groupe constitué du néodyme (Nd), du samarium (Sm), du gadolinium (Gd), du dysprosium (Dy), de l'erbium (Er), de l'yttrium (Y), et de leurs mélanges, par exemple encore Ln est Sm ou Gd ou Dy. o w = 0,179, et o x=0,01, et o y = 0,259, et o s = 1,005. Dans une septième variante, l'élément Qa est le calcium (Ca), et o 0,1 5 x 5 0,2, et 15 o 0,2 5 y 5 0,55, et o 0,8 5 s 5 1,25, de préférence 0,85 5 s 5 1,15, de préférence 0,9 5 s 5 1,1, de préférence 0,9 5 s 5 1, de préférence 0,95 5 s 5 1. Dans un premier mode de réalisation particulier de la septième variante du produit de l'invention : 20 o 0,1 5 x 5 0,2, et o 0,5 25 L'invention concerne aussi l'utilisation d'un produit selon l'invention, notamment d'un produit fabriqué ou susceptible d'être fabriqué par un procédé selon l'invention, dans la fabrication de cathodes pour piles à combustible à oxyde solide (SOFC). L'invention concerne enfin une cathode pour piles à combustible à oxyde solide comportant, voire constituée par, un produit selon l'invention, notamment fabriqué par un 30 procédé selon l'invention. Définitions 10 On appelle classiquement "pérovskite" tout élément présentant une structure de type ABO3_b. Ledit pérovskite étant électriquement neutre, la valeur ô correspond à la valeur nécessaire pour assurer son électroneutralité. Lorsque des produits fabriqués à partir d'un procédé selon l'invention sont constitués de phase pérovskite, leur composition peut être exprimée sous la forme suivante : Lnw Ce), Qay)s (Mn(l_,) QbZ) O3_b. Les valeurs s, w, x, y, et z respectent alors, de préférence, les conditions mentionnées précédemment. Par souci de clarté, ce pérovskite est appelé ici � pérovskite de 10 LaLnCeQaMnQb � On définit le taux de pérovskite de LaLnCeQaMnQb hors impuretés, en %, selon la formule (1) suivante : T = 100* (ALaLnCeQaMnQb)/ (ALaLnCeQaMnQb + AAutres phases) (1) - ALaLnCeQaMnQb est l'aire mesurée sur un diagramme de diffraction X obtenu à partir d'un appareil du type diffractomètre D5000 de la société BRUKER pourvu d'un tube DX en cuivre, sans traitement de déconvolution, du pic principal ou du multiplet principal de diffraction dû à la présence des phases de pérovskite constituées par La, Mn et O, et éventuellement d'au moins un des éléments Ln, Ce, Qa et Qb ; Les inventeurs considèrent que ce pic principal ou ce multiplet principal correspond à la phase de pérovskite de LaLnCeQaMnQb ; Dans la présente description, on appelle donc � pérovskite de LaLnCeQaMnQb � la phase correspondant à ce pic principal ou ce multiplet principal ; - AAutres phases est la somme des aires mesurées sur le même diagramme, sans traitement de déconvolution, de chaque pic principal ou multiplet principal de diffraction de chaque phase différente de la phase de pérovskite de LaLnCeQaMnQb (cette dernière étant mesurée par le pic principal ou le multiplet principal de diffraction dû à la présence des phases de pérovskite constituées par La, Mn et O, et éventuellement d'au moins un des éléments Ln, Ce, Qa et Qb). Entre autres, la phase CeO2 ou une phase CeO2 dopée peut par exemple être une des autres phases identifiées sur le diagramme de diffraction X. où 15 20 25 30 Un multiplet est la superposition partielle de plusieurs pics. Par exemple, un multiplet composé de deux pics est un doublet, un multiplet composé de trois pics est un triplet. De manière générale, on appelle � produit fondu � ou � obtenu par fusion � un produit solide, éventuellement recuit, obtenu par solidification complète, par refroidissement, d'un bain de matière en fusion. Le produit � démoulé � obtenu à la fin de l'étape e2) peut encore comporter des zones non solidifiées et, immédiatement après démoulage, n'est donc alors pas considéré comme un produit fondu. Un � bain de matière en fusion � est une masse qui, pour conserver sa forme, doit être contenue dans un récipient. Un bain de matière en fusion, apparemment liquide, peut contenir des parties solides, mais en quantité insuffisante pour qu'elles puissent structurer ladite masse. On appelle � taille � d'une particule la moyenne de sa plus grande dimension dM et de sa plus petite dimension dm : (dM+dm)/2. L'épaisseur d'un bloc est sa plus petite dimension. Par � impuretés �, on entend les constituants inévitables, introduits nécessairement avec les matières premières ou résultant de réactions avec ces constituants. Brève description de la figure La figure 1 représente un diagramme de diffraction X du produit de l'exemple 1 décrit ci-après. L'axe des abscisses représente le domaine angulaire 20 considéré. Description détaillée d'un procédé selon la première version du procédé qénéral Un procédé selon la première version du procédé général de l'invention est à présent décrit dans le détail. A l'étape a,), une charge de départ permettant de fabriquer une particule selon l'invention est formée à partir de composés de lanthane, de manganèse, d'élément Qa, de cérium, d'élément Qb et d'élément Ln, notamment sous forme de précurseurs de ces différents éléments, en particulier sous forme d'oxydes, de carbonates, de nitrates, d'hydrates, d'oxalates. L'ajustement des compositions peut se faire par addition d'oxydes purs ou de mélanges d'oxydes et/ou de précurseurs. La mise en oeuvre d'oxydes et/ou de carbonates et/ou d'hydrates et/ou de nitrates améliore la disponibilité d'oxygène nécessaire à la formation de pérovskite et est donc préférée. Les quantités de lanthane, de manganèse, d'élément Qa, de cérium, d'élément Qb et d'élément Ln de la charge de départ se retrouvent pour l'essentiel dans le produit fondu fabriqué. Une partie des constituants, variable en fonction des conditions de fusion, peut se volatiliser pendant l'étape de fusion. Par ses connaissances générales, ou par de simples essais de routine, l'homme du métier sait comment adapter la quantité de ces constituants dans la charge de départ en fonction de la teneur qu'il souhaite retrouver dans les produits fondus et des conditions de fusion mises en oeuvre. Les granulométries des poudres utilisées peuvent être celles couramment rencontrées dans les procédés de fusion. Le mélange de base peut comporter, outre les composés apportant le lanthane, le manganèse, l'élément Qa, le cérium, l'élément Qb et l'élément Ln et les impuretés, d'autres composés introduits pour conférer une propriété particulière aux particules fabriquées. De préférence cependant, aucun composé autre que ceux apportant les éléments lanthane, manganèse, élément Qa, cérium, élément Qb et élément Ln n'est introduit volontairement dans la charge de départ, les autres éléments présents étant des impuretés. De préférence, les composés apportant les éléments lanthane et manganèse sont choisis parmi La2O3, MnO2, MnO, Mn3O4. De même, les composés apportant les éléments cérium, calcium, magnésium et strontium sont de préférence choisis parmi CeO2, le carbonate de cérium (Ce2(CO3)3.vH2O), l'oxalate de cérium (Ce2(C2O4)3.vH2O), CaO, CaCO3, Ca(NO3)2, MgO, MgCO3, Mg(NO3)2, SrO, SrCO3, Sr(NO3)2. Pour augmenter le taux de pérovskite de LaLnCeQaMnQb, il est préférable que les teneurs molaires des éléments La, Ln, Ce, Qa, Mn et Qb dans la charge de départ soient proches de celles du pérovskite que l'on souhaite fabriquer. Ainsi, il est préférable, dans la charge de départ, que les teneurs molaires Lap, Lnp, Cep, Qap, Mnp, Qbp des éléments lanthane, Ln, cérium, Qa, manganèse, et Qb respectivement, en pourcentages molaires sur la base de la quantité molaire totale des éléments La, Ln, Ce, Qa, Mn, Qb, respectent les conditions suivantes : o k1. w/x 5 Lnp/Cep 5 k2. w/x et/ou o k,. w/y 5 Lnp/Qap 5 k2. w/y et/ou o k,. x .s/z 5 Cep/Qbp s k2. x .s/z et/ou o k,. w.s/z 5 Lnp/Qbp 5 k2. w.s/z et/ou o k,. y.s/z 5 Qap /Qbp 5 k2. y.s/z et/ou o k1. (1-w-x-y)/w 5 Lap/Lnp 5 k2. (1-w-x-y)/w et/ou o k1. (1-z)/z 5 Mnp/ QbpS k2. (1-z)/z, de préférence respectent les conditions suivantes : o k1. w/x 5 Lnp/Cep 5 k2. w/x et o k1. w/y 5 Lnp/Qap 5 k2. w/y et o k,. x .s/z 5 Cep/Qbp s k2. x .s/z et o k1. w.s/z 5 Lnp/Qbp 5 k2. w.s/z et o k,. y.s/z 5 Qap /Qbp 5 k2. y.s/z et o k1. (1-w-x-y)/w 5 Lap/Lnp 5 k2. (1-w-x-y)/w et o k1. (1-z)/z 5 Mnp/ QbpS k2. (1-z)/z, 15 où w, x, y, z et s peuvent prendre les valeurs définies ci-dessus, en particulier o 0 5 w 5 0,4, et o 0 5 x 5 0,4, et o 0,1 5 y 5 0,6, et 20 o 0 5 z 5 0,5, et o 0,8 5 s 5 1,25, - k, est égal à 0,7, de préférence à 0,8, de préférence à 0,9, et - k2 est égal à 1,3, de préférence à 1,2, de préférence à 1,1. Bien entendu, ces valeurs de k, et k2 sont celles à adopter dans des conditions 25 de marche établie, c'est-à-dire en dehors des phases de transition entre compositions différentes et en dehors des phases de démarrage. En effet, si le produit souhaité implique un changement de composition de la charge de départ par rapport à celle mise en oeuvre pour fabriquer le produit précédent, il faut tenir compte des résidus du produit précédent dans le four. L'homme du métier sait cependant adapter la charge de départ en 30 conséquence. Dans un mode de réalisation, 0,95 5 s 5 1 de manière à limiter la formation d'hydroxydes de lanthane. Un mélange intime des matières premières peut être effectué dans un mélangeur. Ce mélange est ensuite versé dans un four de fusion. 10 A l'étape b,), la charge de départ est fondue, de préférence dans un four à arc électrique. L'électrofusion permet en effet la fabrication de grandes quantités de particules avec des rendements intéressants. On peut par exemple utiliser un four à arc de type Héroult comportant deux électrodes et dont la cuve a un diamètre d'environ 0,8 m et pouvant contenir environ 180 kg de matière en fusion. De préférence, la tension est comprise entre 140 et 180 Volts, la puissance de l'ordre de 240 kW et l'énergie est comprise entre 1150 à 2800 kWh/T. Mais tous les fours connus sont envisageables, comme un four à induction, un four à plasma ou d'autres types de four Héroult, pourvu qu'ils permettent de faire fondre la charge de départ. Sans que ce soit systématique, il est possible d'augmenter la qualité du brassage par barbotage d'un gaz oxydant (air ou oxygène par exemple) comme mentionné dans FR 1 208 577. La qualité de brassage de la matière en fusion peut en particulier être améliorée par barbotage d'un gaz contenant 35% en volume d'oxygène. A la fin de l'étape b,), toute la charge de départ est sous forme d'un bain de matière en fusion. A l'étape ci), un filet de la matière en fusion, à une température de préférence supérieure à 1500°C et, de préférence inférieure à 2200°C, est dispersé en petites gouttelettes liquides. La dispersion peut résulter d'un soufflage à travers le filet de matière en fusion. Mais tout autre procédé d'atomisation d'une matière en fusion, connu de l'homme de l'art, est envisageable. A l'étape d,), les gouttelettes liquides sont transformées en particules solides par contact avec un fluide oxygéné, de préférence gazeux, de préférence encore avec de l'air et/ou de la vapeur d'eau. Le fluide oxygéné comporte de préférence au moins 20 %, voire au moins 25%, en volume d'oxygène. De préférence, le procédé est adapté de manière que, sitôt formée, la gouttelette de matière en fusion soit en contact avec le fluide oxygéné. De préférence encore, la dispersion (étape c,)) et la solidification (étape d,)) sont sensiblement simultanées, la matière en fusion étant dispersée par un fluide oxygéné apte à refroidir et solidifier cette matière. De préférence, le contact avec le fluide oxygéné est maintenu au moins jusqu'à la solidification complète des particules. De préférence, aucun autre moyen de solidification qu'un refroidissement par contact avec le fluide oxygéné n'est utilisé. Ainsi par exemple, de préférence, on ne met pas en oeuvre de procédé d'hyper trempe par projection des gouttelettes de matière en fusion sur une paroi métallique refroidie. Un soufflage d'air à température ambiante est bien adapté. La vitesse de refroidissement est fonction du diamètre des particules. De préférence, la vitesse de refroidissement est adaptée de manière à ce que les particules soient durcies, au moins en périphérie, avant d'entrer en contact avec le conteneur de récupération. A l'issue de l'étape d,), on obtient des particules solides selon l'invention qui présentent une taille comprise entre 0,1 pm et 3 mm, voire entre 0,1 pm et 4 mm, en fonction des conditions de dispersion. Avantageusement, de manière surprenante et inexpliquée, la mise en contact de la matière en fusion avec un fluide oxygéné permet d'obtenir en quantités industrielles et à un coût réduit des produits présentant un taux de pérovskite de LaLnCeQaMnQb, hors impuretés, remarquable, atteignant plus de 85 %, plus de 90 %, plus de 95%, et même plus de 96 %, sans étape de recuisson. Dans une étape e,) ultérieure optionnelle, les particules fondues sont introduites dans un four pour subir un traitement thermique de recuisson. Avantageusement, une telle recuisson permet d'augmenter encore le taux de pérovskite de LaLnCeQaMnQb. On obtient ainsi des taux de pérovskite de LaLnCeQaMnQb supérieurs à 90 %, voire supérieurs à 95%, voire supérieurs à 96%, voire supérieurs à 99 %, voire supérieurs à 99,9 %, voire sensiblement égaux à 100 %, hors impuretés. La température de recuisson est de préférence comprise entre 1050°C et 1700 °C, de préférence entre 1200°C et 1650°C, de préférence entre 1450°C et 1650°C, pendant un temps de palier en température de préférence supérieur à 2 heures, de préférence supérieur à 5 heures, de préférence supérieur à 10 heures, de préférence supérieur à 15 heures, de préférence supérieur à 24 heures et/ou de préférence inférieur à 72 heures. De préférence encore, les particules sont recuites sous une atmosphère contenant au moins 20% en volume d'oxygène, de préférence sous l'air, de préférence à pression atmosphérique. Les particules fondues selon l'invention peuvent être broyées, avant ou après recuisson. Si nécessaire, on procède ensuite à une sélection granulométrique, en fonction de l'application visée. Les particules selon l'invention peuvent avantageusement présenter des dimensions variées, le procédé de fabrication ne se limitant pas à l'obtention de poudres submicroniques. Il est donc parfaitement adapté à une fabrication industrielle. En outre, les particules obtenues comportent du pérovskite de LaLnCeQaMnQb. Dans certaines conditions, par exemple après recuisson, elles présentent suffisamment dudit pérovskite pour pouvoir être utilisées pour fabriquer une cathode pour piles à combustible à oxyde solide (SOFC). D'autres phases que le pérovskite de LaLnCeQaMnQb peuvent cependant être présentes, ainsi que des impuretés en provenance des matières premières. Les exemples suivants sont fournis à des fins illustratives et ne limitent pas l'invention. Les particules testées ont été fabriquées de la manière suivante. Les matières premières de départ suivantes ont d'abord été mélangées intimement dans un mélangeur : - Poudre de La2O3, commercialisée par la société TREIBACHER, dont la pureté est supérieure à 99 % en masse et dont la taille médiane est inférieure à 45 pm ; - Poudre de CaO, commercialisée par la société LA GLORIETTE, dont la pureté est supérieure à 93 % en masse et dont le passant au tamis de 80 pm est supérieur à 90 %; - Poudre de MnO2, commercialisée par la société DELTA, dont la pureté est supérieure à 91 % en masse et dont la taille médiane est d'environ 45 pm ; - Poudre de CeO2, commercialisée par la société ALTICHEM, dont la pureté est supérieure à 99 % en masse et dont la taille maximum est inférieure à 20 pm ; - Poudre de MgO, commercialisée par la société DELTAMAT PAQUET, dont la pureté est supérieure à 99 % en masse et dont la taille maximum est inférieure à 1 mm ; - Poudre de Gd2O3, commercialisée par la société TREIBACHER, dont la pureté est supérieure à 99,99 % en masse et dont la taille médiane est comprise entre 2 et 10 pm. La charge de départ ainsi obtenue, d'une masse de 50 kg, a été versée dans un four de fusion à arc de type Héroult. Elle a ensuite été fondue suivant une fusion en arcs longs (tension de 150 Volts, puissance de 225 KW, énergie appliquée de 1400 kWh/T) de façon à fondre tout le mélange de façon complète et homogène. Les conditions d'élaboration étaient oxydantes. Lorsque la fusion a été complète, la matière en fusion a été coulée de manière à former un filet. La température de la matière en fusion mesurée lors du coulage était comprise entre 1565 et 1640°C. Un soufflage d'air sec comprimé, à température ambiante et à une pression comprise entre 1 et 4 bars, brise le filet et disperse en gouttelettes la matière en fusion. Le soufflage refroidit ces gouttelettes et les fige sous la forme de particules fondues. Selon les conditions de soufflage, les particules fondues peuvent être sphériques ou non, creuses ou pleines. Elles présentent une taille comprise entre 0,1 mm et 3 mm, voire entre 0, 1 et 4 mm. Les analyses chimiques et de détermination de phase de pérovskite de LaLnCeQaMnQb été réalisées sur des échantillons qui présentaient, après broyage, une taille médiane inférieure à 40 pm. L'analyse chimique a été effectuée par fluorescence X. La détermination du taux de pérovskite de LaLnCeQaMnQb a été effectuée à partir des diagrammes de diffraction X, acquis avec un diffractomètre D5000 de la société BRUKER pourvu d'un tube DX en cuivre. Après fusion, les produits obtenus peuvent comporter des phases pérovskite de LaLnCeQaMnQb ainsi que d'autres phases, comme CeO2 , ou CeO2 dopé par exemple par du calcium. Dans la pratique, les mesures du taux de pérovskite de LaLnCeQaMnQb sont effectuées lorsque le diagramme de diffraction X montre : - une phase de pérovskite de LaLnCeQaMnQb, -d'autres phases. Alors, à l'aide du logiciel EVA (commercialisé par la société BRUKER) et après avoir effectué une soustraction du fond continu (background 0,8), il est possible de mesurer l'aire ALaLnCeQaMnQb (sans traitement de déconvolution) du pic principal ou multiplet principal de diffraction du pérovskite de LaLnCeQaMnQb et l'aire Aautres phases (sans traitement de déconvolution) des pics principaux ou multiplets principaux de diffraction des autres phases. Le taux de pérovskite de LaLnCeQaMnQb est alors calculé suivant la formule (1). Ainsi, si la phase de pérovskite de lanthane LaLnCeQaMnQb est la seule phase en présence dans le diagramme de diffraction X, le taux de pérovskite est égal à 100 %. Par exemple, le calcul du taux de pérovskite de LaLnCeQaMnQb du produit de l'exemple 1 est effectué de la façon suivante. Le diagramme de diffraction X du produit de l'exemple 1, donné en figure 1, présente : - un pic principal de pérovskite de LaCeCaMnMg dans le domaine angulaire 20 compris entre 31,2° et 34,2°, d'aire mesurée égale à 265 ; - un pic principal de CeO2 dopé dans le domaine angulaire 20 compris entre 27,3° et 29,2°, d'aire mesurée égale à 11,2. Le taux de pérovskite de LaCeCaMnMg du produit de l'exemple 1 est calculé suivant la formule (1) : 100.(265 / (265 + 11,2)) = 95,9 % Le tableau 1 résume les résultats obtenus avant tout traitement thermique de recuisson. Tableau 120 Exemple Tension Energie Analyse chimique obtenue (% massique) w x y (Volt) appliquée (kWh/1-) La Gd Ce Ca Mn Mg Impuretés exprimées sous forme d'oxydes 1 150 1400 42,9 - 6,76 3,53 22,6 0,98 0,7 0 0,11 0,2 2 150 1400 42,1 - 7,78 3,74 21,4 1,72 0,8 0 0,12 0,21 3 150 1400 33,7 - 13,2 6,43 19,3 3,59 0,95 0 0,19 0,32 4 150 1400 28,5 5,7 14 6,34 18,4 3,56 0,9 0,07 0,2 0,32 Le tableau 1 permet de mettre en évidence l'efficacité du procédé selon Un traitement thermique a été ensuite réalisé sur le produit de l'exemple 1 dans les conditions suivantes : Température : 1600 °C Maintien en palier : 48 heures Atmosphère : air, pression atmosphérique (ambiante). Après traitement thermique, le produit présente un taux de pérovskite de LaCeCaMnMg de 99%, hors impuretés. l'invention. 10 Comme cela apparaît clairement à présent, un procédé selon la première version du procédé général de l'invention permet de fabriquer de manière simple et économique, en quantités industrielles, des particules présentant en un produit à base de lanthane et de manganèse, et pouvant également comporter de grandes quantités de pérovskite de LaLnCeQaMnQb. 15 En particulier, ce procédé permet de fabriquer des particules constituées, hors impuretés, à plus de 85 %, voire à plus de 90 %, voire à plus de 95%, voire à plus de 96 %, voire à plus de 99%, voire à plus de 99,9 %, voire à 100 %, par du pérovskite de formule (La(l_W_X_y) Ln, CeX Qay)s (Mn(l_,) QbZ) 03.6, avec Ln choisi dans le groupe constitué du praséodyme (Pr), du néodyme (Nd), du prométhium (Pm), du samarium (Sm), de 20 l'europium (Eu), du gadolinium (Gd), du terbium (Tb), du dysprosium (Dy), de l'holmium (Ho), de l'erbium (Er), du thulium (Tm), de l'ytterbium (Yb), du lutécium (Lu), de l'yttrium (Y), et de leurs mélanges ; Qa choisi dans le groupe formé par le calcium (Ca), le strontium (Sr), le baryum (Ba), et leurs mélanges ; Qb choisi dans le groupe formé par le magnésium (Mg), le nickel (Ni), le chrome (Cr), l'aluminium (Al), le fer (Fe), le cobalt (Co), 25 le titane (Ti), l'étain (Sn), le tantale (Ta), l'indium (In), le niobium (Nb) et leurs mélanges ; et 05w50,4;05x50,4;0,15y50,6;05z50,5;0,85s51,25,5permettant d'assurer l'electroneutralité dudit pérovskite. Les dimensions de ces particules peuvent ensuite être réduites, par exemple par broyage sous forme de poudres plus fines si leur utilisation l'exige. Description détaillée d'un procédé selon la deuxième version du procédé qénéral Un procédé selon la deuxième version du procédé général de l'invention est à présent décrit dans le détail. 30 A l'étape a2), une charge de départ est préparée comme exposé à l'étape a,) décrite ci-dessus, l'étape a2) présentant les mêmes caractéristiques préférées que l'étape a,). A l'étape b2), la charge de départ est fondue, de préférence dans un four à arc électrique ou dans un four à induction. On peut par exemple utiliser un four à arc de type Héroult comportant deux électrodes et dont la cuve a un diamètre d'environ 0,8 m et pouvant contenir environ 180 kg de matière en fusion. De préférence, la tension est comprise entre 140 et 180 Volts, la puissance de l'ordre de 240 kW et l'énergie est comprise entre 1150 à 2800 kWh/T. Mais tous les fours connus sont envisageables, comme un four à plasma ou d'autres types de four Héroult, pourvu qu'ils permettent de faire fondre la charge de départ. Sans que ce soit systématique, il est possible d'augmenter la qualité du brassage par barbotage d'un gaz oxydant (air ou oxygène par exemple) comme mentionné dans FR 1 208 577. La qualité de brassage de la matière en fusion peut en particulier être améliorée par barbotage d'un gaz contenant 35% en volume d'oxygène. De préférence encore, le four à induction est préféré entre tous, comme par exemple décrit dans FR 1 430 962. Avantageusement, le bloc peut ainsi être démoulé avant solidification complète, le coeur du bloc étant encore liquide. A la fin de l'étape b2), toute la charge de départ est sous forme d'un bain de matière en fusion. A l'étape c2), la matière en fusion est coulée dans un moule. La matière en fusion coulée présente une température de préférence supérieure à 1500°C et, de préférence inférieure à 2200°C. De préférence, on utilise des moules en graphite, en fonte, ou tels que définis dans US 3,993,119. Dans le cas d'un four à induction, la spire est considérée comme constituant un moule. Le coulage s'effectue de préférence sous air. A l'étape d2), la matière en fusion coulée dans le moule est refroidie jusqu'à obtention d'un bloc au moins en partie solidifié. De préférence, au cours de la solidification, on met la matière en fusion en contact avec un fluide oxygéné, de préférence gazeux, de préférence avec de l'air. Cette mise en contact peut être effectuée dès la coulée. Cependant, il est préférable de ne commencer cette mise en contact qu'après la coulée. Pour des raisons pratiques, la mise en contact avec le fluide oxygéné ne commence de préférence qu'après le démoulage, de préférence le plus tôt possible après le démoulage. Le fluide oxygéné comporte de préférence au moins 20%, voire au moins 25%, en volume d'oxygène. De préférence, on maintient le contact avec le fluide oxygéné jusqu'à la solidification complète du bloc. Ce contact peut être direct, par exemple pour les surfaces de la matière en fusion coulée dans le moule formant l'interface avec l'air ambiant. Il peut aussi être indirect, par exemple pour la matière encore en fusion au coeur d'un bloc dont les surfaces extérieures sont déjà solidifiées. L'oxygène doit alors traverser les � parois � ainsi constituées pour atteindre la matière en fusion. Ladite mise en contact de la matière en fusion en cours de solidification avec un fluide oxygéné commence de préférence moins de 1 heure, de préférence moins de 30 minutes, de préférence encore moins de 20 minutes après le début de la solidification. Avantageusement, de manière surprenante et inexpliquée, la mise en contact de la matière en fusion avec un fluide oxygéné peut augmenter de manière remarquable le taux de pérovskite de LaLnCeQaMnQb au sein du bloc fondu selon l'invention. En outre, les inventeurs ont découvert que la vitesse de refroidissement pendant la solidification n'est pas déterminante pour améliorer le taux de pérovskite de LaLnCeQaMnQb. De préférence, la vitesse de refroidissement est donc toujours maintenue inférieure à 1000 K/s, de préférence inférieure à 100 K/s, de préférence inférieure à 50 K/s. Avantageusement, des moyens de refroidissement conventionnels simples peuvent ainsi être mis en oeuvre. De préférence, pour solidifier la matière en fusion, c'est-à-dire la figer, on n'utilise que des moules en contact avec l'air environnant ou refroidis, notamment par circulation d'un fluide caloporteur, ou lorsque le bloc est extrait du moule et qu'il contient de la matière en fusion, qu'un contact de ce bloc avec le fluide oxygéné. La fiabilité et les coûts en sont améliorés. A l'étape e2), on démoule le bloc. Pour faciliter la mise en contact de la matière en fusion avec un fluide oxygéné, il est préférable de démouler le bloc le plus rapidement possible, si possible avant solidification complète. La solidification se poursuit donc alors à l'étape e2). De préférence, le bloc est démoulé dès qu'il présente une rigidité suffisante pour conserver sensiblement sa forme. De préférence, on démoule le bloc le plus rapidement possible et on commence alors immédiatement la mise en contact avec le fluide oxygéné. De préférence, le démoulage est effectué moins de 20 minutes après le début de la solidification. Après solidification complète, on obtient un bloc selon l'invention qui contient d'autant plus de pérovskite de LaLnCeQaMnQb que la matière en fusion a été mise et maintenue en contact avec de l'oxygène à une étape précoce de la solidification. Dans une étape f2) optionnelle, le bloc démoulé est enfourné dans un four pour subir un traitement thermique de recuisson. Avantageusement, une telle recuisson permet d'augmenter sensiblement le taux de pérovskite de LaLnCeQaMnQb. On obtient ainsi des taux de pérovskite de LaLnCeQaMnQb supérieurs à 85 %, de préférence supérieurs à 90%, de préférence à 95 %, de préférence supérieurs à 96 %, de préférence supérieurs à 99 %, voire supérieurs à 99,9 %, voire de 100 %, hors impuretés. A partir d'un taux de pérovskite de LaLnCeQaMnQb hors impuretés de 99,9%, la composition et la structure du pérovskite de LaLnCeQaMnQb peuvent être exprimées par la formule (La(l_W_X_y) Ln, CeX Qay)s (Mn(l_,) QbZ) O3_6, avec Ln choisi dans le groupe constitué du praséodyme (Pr), du néodyme (Nd), du prométhium (Pm), du samarium (Sm), de l'europium (Eu), du gadolinium (Gd), du terbium (Tb), du dysprosium (Dy), de l'holmium (Ho), de l'erbium (Er), du thulium (Tm), de l'ytterbium (Yb), du lutécium (Lu), de l'yttrium (Y), et de leurs mélanges ; Qa choisi dans le groupe formé par le calcium (Ca), le strontium (Sr), le baryum (Ba), et leurs mélanges ; Qb choisi dans le groupe formé par le magnésium (Mg), le nickel (Ni), le chrome (Cr), l'aluminium (Al), le fer (Fe), le cobalt (Co), le titane (Ti), l'étain (Sn), le tantale (Ta), l'indium (In), le niobium (Nb) et leurs mélanges ; et 0 5 w 5 0,4 ; 0 5 x 5 0,4 ; 0,1 5 y 5 0,6 ; 0 5 z 5 0,5 ; 0,8 5 s 5 1,25, ô permettant d'assurer l'electroneutralité dudit pérovskite. Avantageusement, le traitement thermique de recuisson augmente le taux de pérovskite de LaLnCeQaMnQb, même si aucune matière en fusion n'a pu être mise en contact avec un fluide oxygéné, par exemple parce que le bloc fabriqué était déjà totalement solidifié au moment du démoulage et qu'aucune mise en contact avec un fluide oxygéné n'a été possible au cours du refroidissement dans le moule ou pendant la coulée. Les paramètres du traitement thermique de recuisson sont fonction des dimensions des blocs traités. De préférence, ces paramètres sont les suivants : • Température de recuisson : entre 1050°C et 1700 °C, de préférence entre 1200°C et 1650°C, de préférence entre 1450°C et 1650°C. • Durée de maintien en palier : de préférence supérieur à 2 heures, de préférence supérieur à 5 heures, de préférence supérieur à 10 heures, de préférence supérieur à 15 heures, de préférence supérieur à 24 heures et/ou de préférence inférieur à 72 heures, à partir du moment où la totalité du bloc a atteint la température de palier (en surface de bloc et en coeur de bloc). A titre d'exemple, pour des blocs dont toutes les dimensions sont inférieures à 5 mm, le temps de maintien en palier sera de préférence de 5 heures. Pour un bloc cylindrique de diamètre 200 mm et de hauteur 150 mm, le temps de maintien en palier sera de préférence de 15 heures. Dans tous les cas, de préférence, le traitement thermique de recuisson est effectué sous une atmosphère contenant au moins 20% en volume d'oxygène, de préférence sous air, de préférence à la pression ambiante de 1 bar. Le traitement thermique de recuisson doit être effectué après solidification complète du bloc. Avant d'être recuit, le bloc peut cependant être réduit en morceaux ou en poudre. De préférence, le bloc est broyé sous la forme de particules dont la taille est de 5 mm ou inférieure à 5 mm. Le procédé décrit ci-dessus conduit à un bloc selon l'invention. Le bloc selon l'invention peut avantageusement présenter des dimensions quelconques. Il est donc parfaitement adapté à une fabrication industrielle. De préférence, le bloc présente une épaisseur supérieure à 1 mm, de préférence supérieure à 2 mm, de préférence supérieure à 5 cm, de préférence encore supérieure à 15 cm, l'épaisseur d'un bloc étant sa plus petite dimension. Pour obtenir une poudre, par exemple pour fabriquer une cathode pour piles à combustible à oxyde solide (SOFC), le bloc, éventuellement recuit, est ensuite concassé et broyé dans les granulométries désirées. Avantageusement, le procédé selon l'invention permet la fabrication de particules de dimensions variées à un coût réduit. De préférence, le bloc démoulé est d'abord concassé en morceaux de 0 à 5 mm. Puis un traitement thermique de recuisson est effectué sur ces morceaux, qui sont ensuite broyés dans les granulométries désirées. Un procédé selon la deuxième version du procédé général de l'invention permet de fabriquer de manière simple et économique, en quantités industrielles, des blocs du produit selon l'invention. En particulier, ce procédé permet de fabriquer des blocs constitués, hors impuretés, à plus de 85 %, voire à plus de 90 %, voire à plus de 95 %, voire à plus de 99 %, voire à plus de 99,9 %, voire sensiblement à 100 % par du pérovskite de LaLnCeQaMnQb de formule (La(l_W_X_y) Ln,/ Ce), Qay)s (Mn(l_,) QbZ) 03.6, avec Ln choisi dans le groupe constitué du praséodyme (Pr), du néodyme (Nd), du prométhium (Pm), du samarium (Sm), de l'europium (Eu), du gadolinium (Gd), du terbium (Tb), du dysprosium (Dy), de l'holmium (Ho), de l'erbium (Er), du thulium (Tm), de l'ytterbium (Yb), du lutécium (Lu), de l'yttrium (Y), et de leurs mélanges ; Qa choisi dans le groupe formé par le calcium (Ca), le strontium (Sr), le baryum (Ba), et leurs mélanges ; Qb choisi dans le groupe formé par le magnésium (Mg), le nickel (Ni), le chrome (Cr), l'aluminium (Al), le fer (Fe), le cobalt (Co), le titane (Ti), l'étain (Sn), le tantale (Ta), l'indium (In), le niobium (Nb)etleurs mélanges ;et0sw50,4;0sx50,4;0,1 5y50,6;0sz50,5;0,8sss 1,25, ô permettant d'assurer l'electroneutralité dudit pérovskite. Les dimensions des blocs peuvent ensuite être réduites, par exemple par broyage sous forme de poudres si leur utilisation l'exige. Bien entendu, la présente invention n'est pas limitée aux modes de réalisation décrits fournis à titre d'exemples illustratifs et non limitatifs. En particulier, les produits selon l'invention ne se limitent pas à des formes ou de dimensions particulières. REVENDICATIONS 1. Produit obtenu par fusion comportant : - l'élément lanthane La, -optionnellement un élément Ln choisi dans le groupe constitué du praséodyme Pr, du néodyme Nd, du prométhium Pm, du samarium Sm, de l'europium Eu, du gadolinium Gd, du terbium Tb, du dysprosium Dy, de l'holmium Ho, de l'erbium Er, du thulium Tm, de l'ytterbium Yb, du lutécium Lu, de l'yttrium Y, et de leurs mélanges, - optionnellement l'élément cérium Ce, - un élément Qa choisi dans le groupe formé par le calcium Ca, le strontium Sr, le baryum Ba et leurs mélanges, - l'élément manganèse Mn, - optionnellement un élément Qb choisi dans le groupe formé par le magnésium Mg, le nickel Ni, le chrome Cr, l'aluminium Al, le fer Fe, le cobalt Co, le titane Ti, l'étain Sn, le tantale Ta, l'indium ln, le niobium Nb et leurs mélanges, - l'élément oxygène O, 20 le produit présentant une composition chimique telle que, en appelant Lap la teneur molaire en lanthane ; Mnp la teneur molaire en manganèse ; Lnp la teneur molaire en élément Ln ; Cep la teneur molaire en cérium ; 25 Qap la teneur molaire en élément Qa ; Qbp la teneur molaire en élément Qb ; ces teneurs étant exprimées en pourcentages molaires sur la base de la quantité molaire totale des éléments La, Ln, Ce, Qa, Mn, Qb, et en posant s = (Lap+ Lnp+ Cep+ Qap)/(Mnp+ Qbp), 30 z = Qbp/(Mnp+ Qbp), w = Lnp/(Lap+ Lnp+ Cep+ Qap), x = Cep/(Lap+ Lnp+ Cep+ Qap),et y = Qap/(Lap+ Lnp+ Cep+ Qap), la composition chimique dudit produit soit telle que 35 05w50,4,et 10 15 37 0 2. Produit selon la revendication précédente, dans lequel 0,85 s s s_ 1,15 3. Produit selon la revendication précédente, dans lequel 0,9 4. Produit selon l'une quelconque des revendications précédentes, dans lequel l'élément Qa est choisi dans le groupe formé par le calcium Ca, le strontium Sr, le baryum Ba et leurs mélanges; l'élément Qb choisi dans le groupe formé par le magnésium Mg, le nickel Ni, le chrome Cr, l'aluminium Al, le fer Fe, le cobalt Co, le titane Ti, l'étain Sn, le tantale Ta, l'indium ln, le niobium Nb et leurs mélanges, et 0,055x5_0,25, 0 0;1 5 x+y 5 0,7, o 05z50,5, et 0 0,8 5 s 5 1.25. 5. Produit selon la revendication précédente, dans lequel 0,1 s x s 0, 6. Produit selon l'une quelconque des deux revendications immédiatement précédentes, dans lequel 0,4 5 x+y 5 0,7. 7. Produit selon l'une quelconque des revendications 4 à 6, dans lequel t'élément Qa est le calcium Ca. 8. Produit selon l'une quelconque des revendications 4 à 7, dans lequel 0,9 5 s 5 1. 9. Produit selon la revendication précédente, dans lequel 0,95 5 s 5 1. 10. Produit selon l'une quelconque des revendications 4 à 9, dans lequel z > 11. Produit selon l'une quelconque des revendications 4 à 9. dans lequel z = 0 et 0,8 s s 12. Produit selon l'une quelconque des revendications 4 à 9 et 11, dans lequel z = 0 et 0,5 13. Produit selon l'une quelconque des revendications 1 à 3, dans lequel l'élément Qa est le calcium Ca, l'élément Qb est le chrome Cr, et o 0,18 5 y 5 0,4, et o 0,055z50,15,et o 0,8 5 s 5 1,25. 14. Produit selon la revendication précédente, dans lequel 0,9 5 s 5 1. 15. Produit selon la revendication précédente, dans lequel 0,95 5 s 5 1. 16. Produit selon l'une quelconque des revendications 1 à 3, dans lequel l'élément Qa est choisi dans le groupe formé par le calcium Ca, le strontium Sr, et leurs mélanges, et o 0,01 5 x 5 0,047, et o 0,1555y50,39,et o 0,8 5 s 5 1,25. 20. Produit selon la revendication précédente, dans lequel 0,9 5 s 5 1. 21. Produit selon la revendication précédente, dans lequel 0,95 5 s 5 1. 15 19. Produit selon la revendication précédente, dans lequel 0,96 s s s 0,995. 20. Produit selon la revendication 16, dans lequel 0,8 s s